(57)【要約】【課題】磁気ディスクの読取不良及び書込不良の発生を抑制した、磁気ディスク用ガラス基板を提供すること。【解決手段】一対の主表面と、外周端面と、内周端面と、を有する磁気記録媒体用ガラス基板であって、前記磁気記録媒体用ガラス基板の全表面に存在するセリウム量が０．０２０ｎｇ／ｍｍ２以下である磁気記録媒体用ガラス基板。【選択図】図１
2013089262.tif 000002
【特許請求の範囲】
【請求項１】
一対の主表面と、外周端面と、内周端面と、を有する磁気記録媒体用ガラス基板であって、
前記磁気記録媒体用ガラス基板の全表面に存在するセリウム量は０．０２０ｎｇ／ｍｍ２以下である磁気記録媒体用ガラス基板。
【請求項２】
前記外周端面は、長径１．０μｍ以上の異物の付着数が、１．５個／ｍｍ２以下である、請求項１に記載の磁気記録媒体用ガラス基板。
【請求項３】
前記外周端面は、長径０．５μｍ以上の異物の付着数が、６．０個／ｍｍ２以下である、請求項１又は２に記載の磁気記録媒体用ガラス基板。
【請求項４】
請求項１乃至３のいずれか一項に記載の磁気記録媒体用ガラス基板を使用した磁気記録媒体。
【発明の詳細な説明】
【技術分野】
【０００１】
本発明は磁気記録媒体用ガラス基板及び磁気記録媒体に関する。
【背景技術】
【０００２】
磁気ディスク装置等に使用される円盤形状の磁気ディスク（以下、磁気記録媒体とも称す。）は、主に、アルミニウム合金基板が使用されてきた。しかしながら、近年、高密度記録化の要求に伴い、アルミニウム合金基板に比べて硬く、記録ヘッドによる基板表面への耐衝撃性に優れ、平坦性や平滑性に優れるガラス基板が主流となってきている。
【０００３】
磁気ディスクは、磁気記録媒体用ガラス基板上に、少なくとも磁性層を形成してなる。磁気ディスクの製造工程において、磁気記録媒体用ガラス基板の主表面上に異物が存在する場合、この異物が原因となり、磁気ディスクの読取不良及び書込不良を引き起こすことがある。
【０００４】
そこで、特許文献１では、磁気ディスク用ガラス基板の主表面において、０．１μｍ〜０．６μｍの大きさ、かつ、０．５ｎｍ〜２ｎｍの深さとして検出された欠陥が、２４ｃｍ２当たり１０個未満のガラス基板が開示されている。
【先行技術文献】
【特許文献】
【０００５】
【特許文献１】特開２０１０−１０８５９２
【発明の概要】
【発明が解決しようとする課題】
【０００６】
しかしながら、特許文献１のガラス基板のように、ガラス基板主表面に付着した異物が少ない基板であっても、磁性膜等成膜前の洗浄工程において主表面の異物量が増加し、磁気ディスクの読取不良及び書込不良が発生する問題があった。
【０００７】
そこで、本発明は、磁気ディスクの読取不良及び書込不良の発生を抑制した、磁気ディスク用ガラス基板を提供することを目的とする。
【課題を解決するための手段】
【０００８】
本発明は、
一対の主表面と、外周端面と、内周端面と、を有する磁気記録媒体用ガラス基板であって、
前記磁気記録媒体用ガラス基板の全表面に存在するセリウム量は０．０２０ｎｇ／ｍｍ２以下である磁気記録媒体用ガラス基板を提供する。
【発明の効果】
【０００９】
本発明によれば、磁気ディスクの読取不良及び書込不良の発生を抑制した、磁気ディスク用ガラス基板を提供できる。
【図面の簡単な説明】
【００１０】
【図１】図１は、本発明のガラス基板の製造方法に係る、磁気記録媒体用ガラス基板の構成を説明するための、斜視断面図である。
【図２】図２は、主表面研磨工程で使用できる、両面研磨装置の一例の模式的な縦断面図である。
【発明を実施するための形態】
【００１１】
以下、本発明に係る実施形態を、図面を参照しながら説明する。
【００１２】
まず、磁気記録媒体用ガラス基板の構成を説明する。図１に、ガラス基板の構成を説明するための、斜視断面図の例を示す。図１において、磁気記録媒体用ガラス基板１は、主表面２の中心に円形孔３を有する円盤形状を呈している。磁気記録媒体用ガラス基板１の外周側の側面は外周端面４であり、円形孔３の側面は内周端面７である。外周端面４は、主表面２に対して略９０度の角度を有する外周側面部５と、主表面２と外周側面部５とに接する外周面取り部６を含む。また、内周端面７は、主表面２に対して略９０度の角度を有する内周側面部８と、主表面２と内周側面部８とに接する内周面取り部９を含む。
【００１３】
このとき、磁気記録媒体用ガラス基板の主表面、内周端面及び外周端面（以降、磁気記録媒体用ガラス基板の全表面と呼ぶことがある）に存在するセリウム（Ｃｅ）量は、０．０２０ｎｇ／ｍｍ２以下である。このとき、ガラス基板の主表面のみならず、ガラス基板の全表面に存在するセリウム量を、０．０２０ｎｇ／ｍｍ２以下とすることが重要である。後に詳細に説明する、ガラス基板の端面研磨工程などにおいてガラス基板の端面（内周端面及び外周端面）に付着した酸化セリウムなどの異物は、磁気ディスク製造工程の洗浄工程（例えば、成膜工程前の洗浄工程）などにおいて、磁気記録媒体用ガラス基板の主表面に回りこみ、磁気記録媒体用ガラス基板の主表面に再付着することがある。しかしながら、磁気記録媒体用ガラス基板の全表面に存在するセリウム量を、０．０２０ｎｇ／ｍｍ２以下とすることにより、この主表面へのセリウムの回りこみや再付着を低減することができ、磁気ディスクの読取不良及び書込不良を防ぐことができる。磁気記録媒体用ガラス基板の全表面に存在するセリウム（Ｃｅ）量は、０．００２ｎｇ／ｍｍ２以下がより好ましい。なお、磁気記録媒体用ガラス基板の全表面に存在するセリウム量は、例えば、ＩＣＰ−ＭＳなどを用いて、測定できる。
【００１４】
また、本発明の磁気記録媒体用ガラス基板の外周端面は、長径１．０μｍ以上の異物の付着数が、１．５個／ｍｍ２以下であることが好ましい。外周端面に付着する、長径が１．０ｕｍ以上の異物を、１．５個／ｍｍ２以下とすることで、磁気ディスクの読取不良及び書込不良を防ぐことができ、より信頼性の高い磁気ディスクを製造できる。
【００１５】
なお、本発明において外周端面に付着する異物には、砥粒（例えば、酸化セリウム、酸化ジルコニウム、ジルコン、酸化アルミニウム、酸化ケイ素など）、ガラス屑（カレット）、金属（例えば、ステンレス、鉄など）、有機物（例えば、カセット等の樹脂、繊維、皮膚、バクテリア、など）などが含まれる。
【００１６】
また、磁気記録媒体用ガラス基板の外周端面は、１．０個／ｍｍ２以下であることがより好ましく、０．７個／ｍｍ２以下であることがさらに好ましい。
【００１７】
さらに、本発明の磁気記録媒体用ガラス基板の外周端面は、長径が０．５μｍ以上の異物の個数が６．０個／ｍｍ２以下であることが好ましく、３．０個／ｍｍ２以下がより好ましく、１．８個／ｍｍ２以下がさらに好ましい。
【００１８】
磁気記録媒体用ガラス基板の外周端面に付着した異物は、例えば、分析用のカーボンテープなどを用いて外周端面から捕集できる。その後、カーボンテープの表面に補足された異物を走査型電子顕微鏡（ＳＥＭ）で観察することにより、異物の長径の測定と異物の個数をカウントすることができる。
【００１９】
本発明の磁気記録媒体用ガラス基板に係る、上述のセリウム量及び異物の個数は、単位面積あたりの量（又は個数）で規定しているため、磁気記録媒体用ガラス基板のサイズには依存しない。そのため、本実施の形態では、研磨後の磁気記録媒体用ガラス基板のサイズが、外径６５ｍｍ、内径２０ｍｍ、厚さ０．６ｍｍとなるように、ガラス素基板を後述する形状付与工程により加工したが、本発明はこの点において限定されない。なお、外径６５ｍｍ、内径２０ｍｍ、厚さ０．６ｍｍである磁気記録媒体用ガラス基板は、両主表面：６００８．２ｍｍ２、外周側面部：６８．４ｍｍ２、外周面取り部：８６．４ｍｍ２、内周側面部：２１．０ｍｍ２、内周面取り部：２６．８ｍｍ２であった。
【００２０】
［磁気記録媒体用ガラス基板の製造方法］
以下、本発明の磁気記録媒体用ガラス基板の製造方法について説明する。
【００２１】
本発明の磁気記録媒体用ガラス基板の製造方法は、ガラス基板の全表面に存在するＣｅ量が、０．０２０ｎｇ／ｍｍ２以下であれば、特に制限されない。
【００２２】
一例を挙げると、一般的に、磁気記録媒体用ガラス基板は、
（１）ガラス素基板を、中央部に円形孔を有する円盤形状に加工した後、内周側面と外周側面を面取り加工する形状付与工程、
（２）ガラス基板の外周端面を研磨する外周端面研磨工程、
（３）ガラス基板の内周端面を研磨する。内周端面研磨工程、
（４）ガラス基板の上下両主表面を研磨する主表面研磨工程、
（５）ガラス基板を精密洗浄して乾燥する洗浄工程、
等の工程により製造される。
【００２３】
（２）外周端面研磨工程と（３）内周端面研磨工程とは、どちらの工程を先に実施しても良い。また、（２）及び（３）の端面研磨工程の前後のうち少なくとも一方で、主表面のラップ（例えば、遊離砥粒ラップ、固定砥粒ラップなど）を実施しても良く、各工程間にガラス基板の洗浄（工程間洗浄）やガラス基板表面のエッチング（工程間エッチング）を実施しても良い。なお、ここで言う主表面のラップは、広義の主表面の研磨である。また、研磨工程は、１次研磨のみでも良く、１次研磨と２次研磨を行っても良く、２次研磨の後に３次研磨を行っても良い。
【００２４】
本発明において、磁気記録媒体用ガラス基板は、アモルファスガラスでも良く、結晶化ガラスでも良く、ガラス基板の表層に強化層を有する強化ガラス（例えば、化学強化ガラス）でも良い。一例を挙げると、磁気記録媒体用ガラス基板に高い機械的強度が求められる場合、ガラス基板の表層に強化層を形成する強化工程（例えば、化学強化工程）を実施する。強化工程は、最初の研磨工程前、最後の研磨工程後、又は各研磨工程間のいずれで実施しても良い。また、本発明のガラス基板のガラス素基板は、フロート法、フュージョン法、リドロー法、プレス成形法などの方法により作製されるが、本発明はこの点で限定されない。
【００２５】
下記に、上述の磁気記録媒体用ガラス基板の各製造工程について、一例を挙げるが、本発明はこれに限定されない。
【００２６】
《（１）形状付与工程》
形状付与工程では、ガラス素基板を、中央部に円形孔を有する円盤形状に加工した後、内周側面と外周側面を面取り加工する。形状付与工程における、内周及び外周側面部の面取り加工は、一般にダイヤモンド砥粒を固定した砥石を用いて行う。その際、側面部と面取り部に加工変質層（キズ等）を発生させる。そのため、後述する端面研磨工程では、ガラス基板の外周端面及び内周端面の加工変質層を除去し、鏡面となるように加工する。ガラス基板の側面部と面取り部に残留した加工変質層は、ガラス基板の機械的強度の低下や、ガラス基板主表面の異物欠陥増加などの問題の原因となり、磁気ディスクとしたときに不具合を発生させる。そのため、後述する端面研磨工程において、加工変質層を確実に除去する必要がある。
【００２７】
《（２）外周端面研磨工程》
磁気記録媒体用ガラス基板の外周端面の研磨では、通常、複数の円盤形状ガラス基板を、円形孔（径方向）の位置をあわせて重ね合わせて、ガラス基板積層体を形成する。円盤形状ガラス基板の重ね合わせ枚数は、特に制限はなく、例えば、１００枚、２００枚、３００枚のガラス基板を重ね合わせてガラス基板積層体を形成できる。一般的には、重ね合わせるガラス基板の枚数を多くすることで、多くのガラス基板を同時に研磨できるため、経済性及び効率性の面より好ましい。
【００２８】
この時、隣り合う円盤形状ガラス基板の間には、例えば、スペーサなどを挿入する。スペーサを挿入することで、主表面と外周面取り部との間の境界部に、ブラシ毛や研磨液が届きやすくなるため、外周端面をより均一に研磨できる。また、ガラス基板の主表面への加傷を防止できる。通常、ガラス基板積層体において、スペーサの円形孔及びガラス基板の円形孔の中心は、同一の中心軸を有し、この中心軸は、ガラス基板の主表面に直交する方向に延びる。なお、スペーサの材質としては、特に限定されず、樹脂製スペーサ（例えば、ゴム、プラスチックなど）、金属製スペーサ（例えば、アルミニウム合金、ステンレス鋼など）などを使用できる。
【００２９】
スペーサの外径は、ガラス基板の主表面と外周面取り部との境界部により形成される径よりも若干小さくする。これにより、外周面取り部の全面を均一に研磨できる。スペーサの円形孔の内径は、ガラス基板の内周側面部により形成される径と同一であることが好ましい。
【００３０】
複数枚積層したガラス基板積層体は、支持治具などにより保持され、公知の端面研磨装置の保持部に設置される。その後、端面研磨ブラシのブラシ毛を、ガラス基板の外周側面部と外周面取り部に、当接させる。次に、ガラス基板の外周側面部と外周面取り部に、砥粒を含む研磨液を供給する。この状態で、ガラス基板積層体と端面研磨ブラシとを反対方向に回転させて、研磨を進行させる。
【００３１】
この時、例えば、１〜８ｍｍ程度、端面研磨ブラシをガラス基板積層体に対して押し当てても良い。また、端面研磨ブラシは、端面研磨ブラシの軸方向に往復運動させて研磨を行っても良い。なお、端面研磨ブラシを往復運動させる場合における往復距離は、特に制限されないが、通常、ガラス基板積層体の積層方向の長さに対して１５％以上である。
【００３２】
《（３）内周端面研磨工程》
磁気記録媒体用ガラス基板の内周端面の研磨においても、通常、複数の円盤形状ガラス基板を、円形孔の位置をあわせて重ね合わせて、ガラス基板積層体を形成する。このとき、上述の外周端面研磨工程と同様、隣り合う円盤形状ガラス基板の間には、スペーサを挿入しても良い。また、スペーサの材質、円盤形状ガラス基板の重ね合わせ枚数などは、上述の外周端面研磨工程と同様とすることができる。
【００３３】
スペーサの円形孔の内径は、ガラス基板の主表面と内周面取り部との境界部により形成される径よりも若干大きくする。これにより、内周面取り部の全面を均一に研磨できる。スペーサの外径は、ガラス基板の内周側面部により形成される径より小さいことが好ましい。
【００３４】
複数枚積層したガラス基板積層体は、公知の内周端面研磨装置のガラス基板積層体を保持する保持部に設置される。その後、ガラス基板積層体の中央部に形成された円形孔に、端面研磨ブラシを挿入して、ガラス基板の内周側面部と、内周面取り部にブラシ毛を当接させる。次に、ガラス基板の内周側面部と内周面取り部に、砥粒を含む研磨液を供給する。この状態で、ガラス基板積層体と端面研磨ブラシとを反対方向に回転させて研磨を進行させる。
【００３５】
この時、例えば、１．５〜２．０ｍｍ程度、端面研磨ブラシをガラス基板積層体に対して押し当てても良い。また、端面研磨ブラシは、端面研磨ブラシの軸方向に往復運動させて研磨を行っても良い。なお、端面研磨ブラシを往復運動させる場合における往復距離は、ガラス基板積層体の積層方向の長さに対して１５％以上であることが好ましい。端面研磨ブラシの往復運動させる距離が、ガラス基板積層体の積層方向の長さに対して１５％未満の場合、研磨ブラシの軸方向での特性のバラツキに起因して、ガラス基板積層体内の研磨量のばらつきが発生することがある。
【００３６】
内周端面研磨と外周端面研磨を行ったガラス基板は、砥粒を洗浄除去される。
【００３７】
《（４）主表面研磨工程》
主表面研磨工程では、例えば、研磨具として硬質ウレタンパッドと酸化セリウム砥粒を含有した研磨液を用いて、両面研磨装置により上下主表面の研磨加工を行う。また、例えば、研磨具として軟質ウレタンパッド（又はスウェード研磨パッド）と酸化セリウム砥粒（前記酸化セリウム砥粒よりも平均粒径が小さい酸化セリウム砥粒を用いても良い）を含有した研磨液を用いて、両面研磨装置により上下主表面の研磨加工を行っても良い。さらに、研磨具として軟質ウレタンパッド（又はスウェード研磨パッド）と、１次粒子の平均粒径が２０〜３０ｎｍ程度のコロイダルシリカを主成分とする研磨液組成物等を用いて、両面研磨装置により上下主表面の仕上げ研磨加工を行う。
【００３８】
図２に、主表面研磨工程で使用できる、両面研磨装置の一例の模式的な縦断面図を示す。図２に示されるように、両面研磨装置１１は、複数のガラス基板の両主表面を同時に研磨するように構成されている。両面研磨装置１１は、基台２０と、下定盤３０と、上定盤４０と、昇降機構５０と、回転伝達機構６０とを有する。基台２０の上部には、下定盤３０が回転可能に支持されており、基台２０の内部には、後述する駆動部としての上定盤４０等を回転駆動する駆動モーターが取り付けられている。
【００３９】
下定盤３０は、図示しないキャリヤに保持された複数のガラス基板の下面を研磨する下側研磨パッドを有する。また、上定盤４０は、下定盤３０の上方に対向配置され複数のガラス基板の上面を研磨する上側研磨パッドを有する。
【００４０】
昇降機構５０は、基台２０の上方に起立する門型のフレーム７０により支持されており、キャリヤ交換時に上定盤４０を昇降させる昇降用シリンダ装置５２を有する。昇降用シリンダ装置５２は、フレーム７０の梁７２の中央に垂下方向に伸縮動作するように取り付けられている。昇降用シリンダ装置５２のピストンロッド５４は、下方に延在している。
【００４１】
ピストンロッド５４の下側先端部には、吊下部材８０の中央部が結合されている。吊下部材８０は、上定盤４０を吊下するように取り付けられている。吊下部材８０は、上下方向に延在する複数の支柱８０ａと、支柱８０ａの下端部に固定された円環状取付部材８０ｂと、支柱８０ａの上端部に固定された板状取付部材８０ｃとを備える。円環状取付部材８０ｂの下面に、上定盤４０の上面が固定されている。したがって、昇降用シリンダ装置５２のピストンロッド５４が上方向または下方向に駆動されると、ピストンロッド５４と吊下部材８０を介して連結された上定盤４０も同時に駆動されて上昇または降下する。
【００４２】
回転伝達機構６０は、上定盤４０の駆動モーターのモーター駆動軸６１の上端に円筒形状に形成された結合部６２を有する。また、回転伝達機構６０は、上定盤４０の中心孔を貫通する結合部６２の上側側面に形成されたキー溝（凹部）６２ａに嵌合可能なキー（爪）８１を有する。上定盤４０の内周側に突出するキー８１は、支軸８２を揺動中心として、支軸８２によって円環状取付部材８０ｂに揺動可能に取り付けられている。
【００４３】
両面研磨装置１１は、上定盤４０、昇降機構５０、回転伝達機構６０を制御する制御部９０を有する。制御部９０は、ＣＰＵ等の演算処理装置を備え、演算処理装置により処理される所定のプログラムに従って、ガラス基板の主表面を研磨できる。
【００４４】
なお、上述の通り、研磨工程は、１次研磨のみでも良く、１次研磨と２次研磨を行っても良く、２次研磨の後に３次研磨を行っても良い。例えば、３次研磨まで主表面の研磨を行う場合、各研磨工程の間には、通常、洗浄工程を設ける。各研磨工程の間の洗浄工程では、ガラス基板の端面（内周端面及び外周端面）に付着する酸化セリウムなどの異物を低減するよう、十分に洗浄することが好ましい。
【００４５】
具体的には、例えば、アスコルビン酸０．２５質量％＋水を含む洗浄液や、組成が硫酸７３．７質量％＋過酸化水素４．３質量％＋水であり、温度が７５℃〜８５℃の濃硫酸を用いて、洗浄することが好ましい。
【００４６】
酸化セリウムなどの異物を低減するよう十分に洗浄することにより、磁性膜成膜前の洗浄工程において酸化セリウムなどの異物が主表面に回りこみ、再付着することを防ぐことができ、磁気ディスクの読取不良及び書込不良を防ぐことができる。
【００４７】
《研磨液》
ガラス基板の研磨時における、研磨液としては、特に制限されない。一例を挙げると、下記で挙げる砥粒を、水又は水溶性有機溶媒に、分散させて得る。研磨液には、必要に応じて、分散剤、ｐＨ調整剤、粘度調整剤、キレート化剤などを添加できる。
【００４８】
研磨液に含まれる砥粒としては、特に限定されず、例えば、酸化セリウムなどの希土類酸化物、酸化ジルコニウム、酸化アルミニウム、酸化マグネシウム、酸化ケイ素、炭化ケイ素、酸化マンガン、酸化鉄、ダイヤモンド、窒化ホウ素及びジルコンなどの砥粒を含む研磨液を使用できる。
【００４９】
上述した砥粒の中でも、１次研磨では、酸化セリウム、酸化ジルコニウム、ジルコン、酸化ケイ素、酸化アルミニウムを含む砥粒を使用することが好ましい。これらの砥粒は、１種類を単独で使用しても良く、２種類以上を併用して使用しても良い。砥粒の平均粒子直径（Ｄ５０）としては、特に限定されず、通常０．５μｍ〜５μｍであり、好ましくは０．５μｍ〜２μｍであり、より好ましくは０．７μｍ〜１．５μｍである。
【００５０】
また、仕上げ研磨加工では、酸化ケイ素を含む砥粒を使用することが好ましい。砥粒の１次粒子の平均粒子直径（Ｄ５０）としては、特に限定されず、通常３ｎｍ〜１００ｎｍであり、好ましくは３ｎｍ〜６０ｎｍであり、より好ましくは３ｎｍ〜４０ｎｍである。
【００５１】
《（５）洗浄工程》
洗浄工程では、仕上げ研磨後のガラス基板を、例えば、洗剤を用いたスクラブ洗浄、洗剤溶液へ浸漬した状態での超音波洗浄、純水へ浸漬した状態での超音波洗浄等を順次行い、イソプロピルアルコール等の蒸気により乾燥する。
【００５２】
［磁気ディスクの製造方法］
本発明の磁気記録媒体は、例えば下記のような方法により磁気記録媒体用ガラス基板に磁性層を含む多層膜を形成させて得られる。ここでは、一例を挙げるが、本発明は下記方法に限定されない。
【００５３】
磁気記録媒体は、例えば、ガラス基板の主表面上に、少なくとも磁性層（磁気記録層）、保護層、潤滑層が積層された構成になっている。このとき、磁性層の下に、付着層及び／又は下地層などのその他の層を形成しても良い。
【００５４】
磁性層は、長手方向記録方式でも、垂直記録方式でも良いが、記録密度向上の点から、垂直記録方式であることが好ましい。
【００５５】
垂直記録方式の場合、通常、ＣｏＮｉＦｅ、ＦｅＣｏＢ、ＣｏＣｕＦｅ、ＮｉＦｅ、ＦｅＡｌＳｉ、ＦｅＴａＮ、ＦｅＮ、ＦｅＴａＣ、ＣｏＦｅＢ又はＣｏＺｒＮなどの、（軟磁性）下地層を形成させる。（軟磁性）下地層を形成させることにより、磁気ヘッドからの記録磁界を還流させることができる。
【００５６】
また、下地層と磁性層との間に、ＲｕやＲｕ合金などの非磁性中間層を形成しても良い。非磁性中間層を形成することにより、エピタキシャル成長により成膜する磁性層を、より容易に形成できる。また、軟磁性下地層及び記録用磁性層との磁気交換結合を断つことができる。
【００５７】
垂直記録方式の磁性層は、磁化容易軸が基板面に対して垂直方向を向いた磁性膜であり、通常、ＣｏＰｔ系合金が使用される。このとき、高い固有媒体ノイズの原因となる、粒間交換結合を低減するため、十分に隔離された微粒子構造とするのが好ましい。具体的には、ＣｏＰｔ系合金などに、ＳｉＯ２、ＳｉＯ、Ｃｒ２Ｏ３、ＣｏＯ、Ｔａ２Ｏ３又はＴｉＯ２などの酸化物や、Ｃｒ、Ｂ、Ｃｕ、Ｔａ又はＺｒなどの金属を添加し、ＣｏＰｔ系合金間を十分に隔離することが好ましい。
【００５８】
軟磁性下地層、中間層及び磁性層は、上述のガラス基板の製造方法で得られたガラス基板を、精密洗浄（成膜前洗浄）して表面の粒子を除去した後、インラインスパッタ法、ＤＣマグネトロンスパッタ法などの手法により、連続的に形成できる。
【００５９】
保護層は、磁性層の腐食を防ぐために形成する。また、磁気ヘッドが磁気記録媒体に接触したときに、磁気記録媒体表面の損傷を防ぐ役割も果たす。具体的な保護層の例としては、Ｃ、ＺｒＯ２又はＳｉＯ２などを含む材料が挙げられる。保護層の形成方法としては、例えば、インラインスパッタ法、ＣＶＤ法又はスピンコート法などが挙げられる。
【００６０】
磁気ヘッドと磁気記録媒体との摩擦を低減するために、保護膜の表面には潤滑膜を形成する。潤滑膜の具体例としては、例えばパーフルオロポリエーテル、フッ素化アルコール又はフッ素化カルボン酸などを使用できる。潤滑膜は、ディップ法又はスプレー法などの手法により、形成できる。
【実施例】
【００６１】
以下に具体的な例を挙げて本発明を更に説明するが、本発明はこれにより何ら制限されるものではない。
【００６２】
フロート法で成形されたシリケートガラス板を、外径６５ｍｍ、内径２０ｍｍ、板厚０．６ｍｍの磁気記録媒体用ガラス基板が得られるような、中央部に円孔を有する円盤形状ガラス基板に加工した。この円盤形状ガラス基板の内周側面と外周側面を、面取り幅０．１５ｍｍ、面取り角度４５°の磁気記録媒体用ガラス基板が得られるように面取り加工した。
【００６３】
その後、ガラス基板の上下面のラッピングを、酸化アルミニウム砥粒を用いて行い、砥粒を洗浄除去した。
【００６４】
内周側面と内周面取り部を研磨ブラシと酸化セリウム砥粒を用いて研磨し、内周側面と内周面取り部のキズを除去し、鏡面となるように加工した。次に、内周端面研磨を行ったガラス基板を、外周側面と外周面取り部を研磨ブラシと酸化セリウム砥粒を用いて研磨し、外周側面と外周面取り部のキズを除去し、鏡面となるように加工した。内周端面研磨と外周端面研磨を行ったガラス基板は、超音波洗浄により、砥粒を洗浄除去した。
【００６５】
得られたガラス基板を、下記で記す例１〜例６の方法に供することにより、磁気記録媒体用ガラス基板を得た。なお、各例では、それぞれ複数枚のガラス基板を処理し、評価結果には複数のガラス基板を評価した値の平均値を記した。
【００６６】
［例１］
《主表面研磨工程》
〔１次研磨工程〕
図２の両面研磨装置を使用して、ガラス基板の主表面を１次研磨した。研磨パッドとしては、発泡硬質ポリウレタン研磨パッドを用いた。研磨液としては、セリウム系研磨剤を純水に分散させた研磨液を用いた。なお、セリウム系研磨剤の平均粒径は１．２μｍであった。
【００６７】
１次研磨工程後のガラス基板を、純水、アルカリ洗剤の各洗浄槽に浸漬して洗浄を行った後、ガラス基板を乾燥させた。
【００６８】
〔第１洗浄工程〕
１次研磨工程を終えたガラス基板を、濃硫酸を含有する洗浄液、純水の各洗浄槽に浸漬し洗浄を行った。洗浄後すぐに、ガラス基板を水中に保管し、湿潤状態のまま次の２次研磨工程へ搬送した。なお、使用した濃硫酸を含有する洗浄液は、組成が硫酸７３．７質量％＋過酸化水素４．３質量％＋水であり、温度が７５℃〜８５℃であり、調製直後のものを用いた。
【００６９】
〔２次研磨工程〕
両面研磨装置を使用して、ガラス基板の主表面を２次研磨した。研磨パッドとしては、スウェード研磨パッドを用いた。研磨液としては、ＬａＯＦ結晶を含まないセリウム系研磨剤を純水に分散させた研磨液を用いた。なお、セリウム系研磨剤の平均粒径は０．５μｍであった。
【００７０】
〔第２洗浄工程〕
２次研磨工程を終えたガラス基板を、純水、洗浄液の各洗浄槽に浸漬し洗浄を行った。洗浄後すぐに、ガラス基板を水中に保管し、湿潤状態のまま次の３次研磨工程へ搬送した。なお、使用した洗浄液は、組成がアスコルビン酸０．２５質量％＋水であり、調製直後のものを用いた。
【００７１】
〔３次研磨工程〕
両面研磨装置を使用して、ガラス基板の主表面を３次研磨した。研磨パッドとしては、スウェード研磨パッドを用いた。研磨液としては、コロイダルシリカ系研磨剤を純水に分散させた研磨液を用いた。なお、コロイダルシリカ系研磨剤の平均粒径は２０ｎｍであった。
【００７２】
〔第３洗浄工程〕
３次研磨工程を終えたガラス基板を、アルカリ洗剤溶液、アルカリ性水溶液、純水の各洗浄槽に浸漬して洗浄し、イソプロピルアルコールにて蒸気乾燥を行い、例１の磁気記録媒体用ガラス基板を得た。
【００７３】
［例２］
第１洗浄工程において、調製後２５時間経過した濃硫酸を含有する洗浄液を使用し、第２洗浄工程において、調製後１２時間経過した洗浄液を使用した以外は、実施例１と同様の方法により、実施例２の磁気記録媒体用ガラス基板を得た。
【００７４】
［例３］
実施例１の〔第２洗浄工程〕を、下記の〔第２洗浄工程‐２〕に変更した以外は、実施例１と同様の方法により、実施例３の磁気記録媒体用ガラス基板を得た。
【００７５】
〔第２洗浄工程‐２〕
２次研磨工程を終えたガラス基板を、純水、アルカリ洗剤溶液の各洗浄槽に浸漬し洗浄を行った。洗浄後すぐに、ガラス基板を水中に保管し、湿潤状態のまま次の３次研磨工程へ搬送した。
【００７６】
［例４］
第１洗浄工程において、調製後２５時間経過した濃硫酸を含有する洗浄液を使用した以外は、実施例３と同様の方法により、実施例４の磁気記録媒体用ガラス基板を得た。
【００７７】
［例５］
〔１次研磨工程〕
図２の両面研磨装置を使用して、ガラス基板の主表面を１次研磨した。研磨パッドとしては、発泡硬質ポリウレタン研磨パッドを用いた。研磨液としては、セリウム系研磨剤を純水に分散させた研磨液を用いた。なお、セリウム系研磨剤の平均粒径は１．２μｍであった。
【００７８】
〔第１洗浄工程〕
１次研磨工程後のガラス基板を、酸性溶液、純水の各洗浄槽に浸漬して洗浄を行った後、ガラス基板を乾燥させた。なお、使用した酸性溶液は、組成がフッ化水素酸０．１質量％＋硝酸０．１４質量％＋水の酸性溶液を用いた。
【００７９】
〔２次研磨工程〕
両面研磨装置を使用して、ガラス基板の主表面を２次研磨した。研磨パッドとしては、スウェード研磨パッドを用いた。研磨液としては、ＬａＯＦ結晶を含まないセリウム系研磨剤を純水に分散させた研磨液を用いた。なお、セリウム系研磨剤の平均粒径は０．５μｍであった。
【００８０】
〔第２洗浄工程〕
２次研磨工程を終えたガラス基板を、純水、アルカリ洗剤の各洗浄槽に浸漬し洗浄を行った。洗浄後すぐに、ガラス基板を水中に保管し、湿潤状態のまま次の３次研磨工程へ搬送した。
【００８１】
〔３次研磨工程〕
両面研磨装置を使用して、ガラス基板の主表面を３次研磨した。研磨パッドとしては、スウェード研磨パッドを用いた。研磨液としては、コロイダルシリカ系研磨剤を純水に分散させた研磨液を用いた。なお、コロイダルシリカ系研磨剤の平均粒径は２０ｎｍであった。
【００８２】
〔第３洗浄工程〕
３次研磨工程を終えたガラス基板を、アルカリ洗剤溶液、純水、アルカリ性水溶液の各洗浄槽に浸漬して洗浄し、イソプロピルアルコールにて蒸気乾燥を行い、例５の磁気記録媒体用ガラス基板を得た。
【００８３】
［例６］
〔１次研磨工程〕
図２の両面研磨装置を使用して、ガラス基板の主表面を１次研磨した。研磨パッドとしては、発泡硬質ポリウレタン研磨パッドを用いた。研磨液としては、セリウム系研磨剤を純水に分散させた研磨液を用いた。なお、セリウム系研磨剤の平均粒径は１．２μｍであった。
【００８４】
〔第１洗浄工程〕
１次研磨工程後のガラス基板を、アルカリ洗剤溶液、純水の各洗浄槽に浸漬して洗浄を行った後、ガラス基板を乾燥させた。
【００８５】
〔２次研磨工程〕
両面研磨装置を使用して、ガラス基板の主表面を２次研磨した。研磨パッドとしては、スウェード研磨パッドを用いた。研磨液としては、ＬａＯＦ結晶を含まないセリウム系研磨剤を純水に分散させた研磨液を用いた。なお、セリウム系研磨剤の平均粒径は０．５μｍであった。
【００８６】
〔第２洗浄工程〕
２次研磨工程を終えたガラス基板を、純水、アルカリ洗剤溶液の各洗浄槽に浸漬し洗浄を行った。洗浄後すぐに、ガラス基板を水中に保管し、湿潤状態のまま次の３次研磨工程へ搬送した。
【００８７】
〔３次研磨工程〕
両面研磨装置を使用して、ガラス基板の主表面を３次研磨した。研磨パッドとしては、スウェード研磨パッドを用いた。研磨液としては、コロイダルシリカ系研磨剤を純水に分散させた研磨液を用いた。なお、コロイダルシリカ系研磨剤の平均粒径は２０ｎｍであった。
【００８８】
〔第３洗浄工程〕
３次研磨工程を終えたガラス基板を、アルカリ洗剤溶液、アルカリ性水溶液、純水の各洗浄槽に浸漬して洗浄し、イソプロピルアルコールにて蒸気乾燥を行い、例６の磁気記録媒体用ガラス基板を得た。
【００８９】
《評価》
〔表面に存在するセリウム量〕
各例で得られたガラス基板を、７Ｎ  ＨＮＯ３と３質量％Ｈ２Ｏ２との混合液中に９０℃で、２時間浸漬し、磁気記録媒体用ガラス基板の全表面に存在する異物を溶出した。得られた溶出液は、ＩＣＰ−ＭＳ（パーキンエルマー社製；ＤＲＣ−II）を用いて、セリウム量を計測した。得られたセリウム量は、磁気記録媒体用ガラス基板の全表面積で割り、単位面積当たりに存在するセリウム量を求めた。
【００９０】
〔外周端面の付着異物の個数〕
各例で得られたガラス基板を治具で保持した。分析用両面カーボンテープ（Φ１０ｍｍカーボンテープ（クリーン仕様））を用いて、磁気記録媒体用ガラス基板の外周端面（側面部及び面取り部）を前記カーボンテープで全周タッピングして外周端面に付着した異物を捕集した。
【００９１】
捕集した異物は、ＳＥＭ（ＦＥＩ  Ｃｏｍｐａｎｙ製；Ｎｏｖａ  ＮａｎｏＳＥＭ４３０）−ＥＤＸ（ＥＤＡＸ社製；Ｇｅｎｅｓｉｓ  ＸＭ４＋ＧＥＮＥＳＩＳ  ＥＤＸ  Ｐａｒｔｉｃｌｅ／Ｐｈａｓｅ  Ａｎａｌｙｓｉｓ  Ｓｏｆｔｗａｒｅ）により、平面視により観察、分析し、長径１μｍ以上及び長径０．５μｍ以上の異物の個数を求めた。求めた異物の個数は、外周端面の面積で割り、外周端面の単位面積当たりに付着した異物の個数を求めた。なお、ＳＥＭの観察条件としては、加速電圧１５ｋＶ、倍率２３３倍で行った。
【００９２】
〔主表面の付着異物の個数〕
光学式表面検査装置（ＫＬＡ−Ｔｅｎｃｏｒ製；Ｃａｎｄｅｌａ  ６１００）を用いて、各例で得られたガラス基板の主表面（ガラス基板の片面、ガラス基板の半径１２〜３２ｍｍの領域）の異物（サイズが０．１〜０．３μｍの異物。）個数を測定した。測定した主表面の異物の個数を、評価した領域の面積で割り、主表面の単位面積当たりに付着した異物の個数を求めた。
【００９３】
〔グライドハイト試験〕
各例で得られたガラス基板を、精密洗浄して表面のパーティクルを除去した後、インライン型スパッタリング装置にて、軟磁性下地層としてＮｉＦｅ層、非磁性中間層としてＲｕ層、垂直磁気記録層としてＣｏＣｒＰｔＳｉＯ２のグラニュラ構造層を順次積層した。その後、保護層として非晶質ダイヤモンド状カーボン膜を形成した。その後、ディップ法により、潤滑膜としてパーフルオロポリエーテル膜を形成し、磁気記録媒体を作成した。
【００９４】
得られた磁気記録媒体は、グライドハイト試験に供与した。グライドハイト試験とは、ピエゾ素子又はアコースティックエミッション等のグライドハイトテスト用センサをヘッドスライダに設けたテストヘッドを用いて行う、磁気記録媒体の主平面の異常突起のチェックテストである。
【００９５】
具体的には、磁気記録媒体の表面上で、ヘッドスライドの浮上面の幅に対応する多数のトラックを含む一定範囲の記録エリア毎に走査させる。このとき、一定高さ以上の異常突起が存在すると、テストヘッドのヘッドスライダに衝突し、過大振動エネルギが生じる。このエネルギをグライドハイトテスト用センサにより検出し、異常突起の存在を検出する試験である。
【００９６】
本実施の形態では、得られた磁気記録媒体上を、浮上量を１０ｎｍに設定した検査用ヘッドを用いて浮上走行させ、検査用ヘッドのヒット及びクラッシュの有無を確認した。なお、評価は、複数枚の磁気記録媒体に対してグライドハイト試験を実施し、全磁気記録媒体における、試験をパスしなかった不良品の割合を不良率として算出した。
【００９７】
〔サーティファイ試験〕
また、得られた磁気記録媒体に対して、サーティファイ試験を実施した。サーティファイ試験とは、磁気記録媒体の磁気記録膜等の欠陥（信号品質）をチェックする試験である。
【００９８】
より具体的には、サーティファイテスト用磁気ヘッドをヘッドスライダに設けたテストヘッドを用いて、ディスクの各１本のトラック毎に、信号の書込み、読出し、消去、再読出しを行った。発生したＭＰ（Ｍｉｓｓｉｎｇ  Ｐｕｌｓｅ）エラー、ＥＰ（Ｅｘｔｒａ  Ｐｕｌｓｅ）エラーの発生数を検出し、欠陥の存在を検出した。
【００９９】
本実施の形態では、得られた磁気記録媒体上を、浮上量を２ｎｍに設定した検査用ヘッドを用いて、垂直記録方式による記録再生試験を行った。なお、評価は、複数枚の磁気記録媒体に対してサーティファイ試験を実施し、サーティファイ試験をパスしなかった磁気記録媒体の割合を不合格率として算出した。
【０１００】
各々の評価試験の結果を表１に示す。
【０１０１】
【表１】
2013089262.tif 000003
例１〜例４で得られた磁気記録媒体用ガラス基板と、例５及び例６で得られた磁気記録媒体用ガラス基板とでは、光学式表面検査装置で測定した主表面での付着異物の個数は同程度である。しかしながら、例１〜例４で得られたガラス基板は、磁気記録媒体用ガラス基板の全表面に存在するセリウム量及び外周端面に存在する（付着する）異物の個数が、例５及び例６のガラス基板と比して大幅に少ない。
【０１０２】
また、例１〜例４で得られた磁気記録媒体（磁気ディスク）は、グライドハイト試験及びサーティファイ試験の結果のいずれも、０．４０％以下と良好であった。一方、例５及び例６で得られた磁気記録媒は、これらの試験結果も不十分であった。即ち、本発明によれば、磁気記録媒体用ガラス基板の主表面、内周端面及び外周端面に存在するセリウム（Ｃｅ）量を、０．０２０ｎｇ／ｍｍ２以下とすることにより、磁気ディスクの読取不良及び書込不良の発生を抑制し、高記録密度磁気記録媒体を提供できる。
【符号の説明】
【０１０３】
１    ガラス基板
２    主表面
３    円形孔
４    外周端面
５    外周側面部
６    外周面取り部
７    内周端面
８    内周側面部
９    内周面取り部
１１  両面研磨装置
２０  基台
３０  下定盤
４０  上定盤
５０  昇降機構
６０  回転伝達機構
【図１】
2013089262.tif 000004
【図２】
2013089262.tif 000005
【手続補正書】
【提出日】平成24年3月26日(2012.3.26)
【手続補正１】
【補正対象書類名】特許請求の範囲
【補正対象項目名】全文
【補正方法】変更
【補正の内容】
【特許請求の範囲】
【請求項１】
一対の主表面と、外周端面と、内周端面と、を有する磁気記録媒体用ガラス基板であって、
前記磁気記録媒体用ガラス基板の全表面に存在するセリウム量は０．００４ｎｇ／ｍｍ２未満であり、
前記外周端面は、長径１．０μｍ以上の異物の付着数が、１．２個／ｍｍ２未満である、
磁気記録媒体用ガラス基板。
【請求項２】
前記外周端面は、長径０．５μｍ以上の異物の付着数が、２．７個／ｍｍ２未満である、請求項１に記載の磁気記録媒体用ガラス基板。
【請求項３】
請求項１又は２に記載の磁気記録媒体用ガラス基板を使用した磁気記録媒体。
【手続補正２】
【補正対象書類名】明細書
【補正対象項目名】０００８
【補正方法】変更
【補正の内容】
【０００８】
本発明は、
一対の主表面と、外周端面と、内周端面と、を有する磁気記録媒体用ガラス基板であって、
前記磁気記録媒体用ガラス基板の全表面に存在するセリウム量は０．００４ｎｇ／ｍｍ２未満であり、前記外周端面は、長径１．０μｍ以上の異物の付着数が、１．２個／ｍｍ２未満である、磁気記録媒体用ガラス基板を提供する。
【手続補正３】
【補正対象書類名】明細書
【補正対象項目名】００７３
【補正方法】変更
【補正の内容】
【００７３】
［例２］
第１洗浄工程において、調製後２５時間経過した濃硫酸を含有する洗浄液を使用し、第２洗浄工程において、調製後１２時間経過した洗浄液を使用した以外は、例１と同様の方法により、例２の磁気記録媒体用ガラス基板を得た。
【手続補正４】
【補正対象書類名】明細書
【補正対象項目名】００７４
【補正方法】変更
【補正の内容】
【００７４】
［例３］
例１の〔第２洗浄工程〕を、下記の〔第２洗浄工程‐２〕に変更した以外は、例１と同様の方法により、例３の磁気記録媒体用ガラス基板を得た。
【手続補正５】
【補正対象書類名】明細書
【補正対象項目名】００７６
【補正方法】変更
【補正の内容】
【００７６】
［例４］
第１洗浄工程において、調製後２５時間経過した濃硫酸を含有する洗浄液を使用した以外は、例３と同様の方法により、例４の磁気記録媒体用ガラス基板を得た。
【手続補正書】
【提出日】平成24年6月20日(2012.6.20)
【手続補正１】
【補正対象書類名】特許請求の範囲
【補正対象項目名】全文
【補正方法】変更
【補正の内容】
【特許請求の範囲】
【請求項１】
一対の主表面と、外周端面と、内周端面と、を有する磁気記録媒体用ガラス基板であって、
前記主表面は、０．１〜０．３μｍの異物の付着数が、０．００７個／ｍｍ２以下であり、
前記磁気記録媒体用ガラス基板の全表面に存在するセリウム量は０．００４ｎｇ／ｍｍ２未満であり、
前記外周端面は、長径１．０μｍ以上の異物の付着数が、１．２個／ｍｍ２未満である、
磁気記録媒体用ガラス基板。
【請求項２】
前記外周端面は、長径０．５μｍ以上の異物の付着数が、２．７個／ｍｍ２未満である、請求項１に記載の磁気記録媒体用ガラス基板。
【請求項３】
請求項１又は２に記載の磁気記録媒体用ガラス基板を使用した磁気記録媒体。
【手続補正２】
【補正対象書類名】明細書
【補正対象項目名】０００８
【補正方法】変更
【補正の内容】
【０００８】
本発明は、
一対の主表面と、外周端面と、内周端面と、を有する磁気記録媒体用ガラス基板であって、
前記主表面は、０．１〜０．３μｍの異物の付着数が、０．００７個／ｍｍ２以下であり、前記磁気記録媒体用ガラス基板の全表面に存在するセリウム量は０．００４ｎｇ／ｍｍ２未満であり、前記外周端面は、長径１．０μｍ以上の異物の付着数が、１．２個／ｍｍ２未満である、磁気記録媒体用ガラス基板を提供する。